(57)【要約】【課題】ハードコート層などとの密着性、塗布外観、塗布均一性に優れた易接着層を有する二軸配向ポリエステルフィルムの製造方法を提供する。【解決手段】気泡発生周波数１Ｈｚにおける動的表面張力ＳＴａ［ｍＮ／ｍ］と１０Ｈｚにおける動的表面張力ＳＴｂ［ｍＮ／ｍ］とが下記式を満たす塗液であって、塗液中にアルコール系の溶剤を含有するとともに、該塗液中のアルコール系の溶剤量／固形分量の重量比が０．１〜０．３である塗液を少なくとも一方の表面に塗布することを特徴とする二軸配向ポリエステルフィルムの製造方法。  （１）０［ｍＮ／ｍ］≦ＳＴｂ−ＳＴａ≦５［ｍＮ／ｍ］  （２）３５［ｍＮ／ｍ］≦ＳＴａ≦５３［ｍＮ／ｍ］  （３）３５［ｍＮ／ｍ］≦ＳＴｂ≦５３［ｍＮ／ｍ］【選択図】なし【特許請求の範囲】
【請求項１】
気泡発生周波数１Ｈｚにおける動的表面張力ＳＴａ［ｍＮ／ｍ］と１０Ｈｚにおける動的表面張力ＳＴｂ［ｍＮ／ｍ］とが下記式を満たす塗液であって、塗液中にアルコール系の溶剤を含有するとともに、該塗液中のアルコール系の溶剤量／固形分量の重量比が０．１〜０．３である塗液を、
ポリエステルフィルムの少なくとも一方の表面に塗布し、易接着層を設けることを特徴とする二軸配向ポリエステルフィルムの製造方法。
（１）０［ｍＮ／ｍ］≦ＳＴｂ−ＳＴａ≦５［ｍＮ／ｍ］
（２）３５［ｍＮ／ｍ］≦ＳＴａ≦５３［ｍＮ／ｍ］
（３）３５［ｍＮ／ｍ］≦ＳＴｂ≦５３［ｍＮ／ｍ］
【請求項２】
前記二軸配向ポリエステルフィルムが粒子を含有しないことを特徴とする請求項１に記載の二軸配向ポリエステルフィルムの製造方法。
【請求項３】
二軸配向ポリエステルフィルムのヘイズ値が２％以下であって、全光線透過率が８９％以上であることを特徴とする請求項１または２に記載の二軸配向ポリエステルフィルムの製造方法。
【請求項４】
光学用途として用いられることを特徴とする請求項１〜３のいずれかに記載の二軸配向ポリエステルフィルムの製造方法。
【発明の詳細な説明】
【技術分野】
【０００１】
本発明は、易接着層を有する二軸配向ポリエステルフィルムの製造方法に関するものである。さらには光学用に好適な二軸配向ポリエステルフィルムの製造方法に関するものである。
【背景技術】
【０００２】
ポリエステル（ポリエチレンテレフタレート（ＰＥＴ）、ポリエチレンナフタレート（ＰＥＮ）など）、ポリカーボネート（ＰＣ）、ポリメチルメタクリレート（ＰＭＭＡ）、トリアセチルセルロース（ＴＡＣ）、非晶性ポリオレフィン（非晶ＰＯ）などの透明プラスティックフィルムは、ガラスと比べて、軽量・割れにくい・曲げられるといった好適な性質を持つため、液晶ディスプイ（ＬＣＤ）やプラズマディスプレイ（ＰＤＰ）などのフラットパネルディスプレイ（ＦＰＤ）用部材や、銘板、窓貼りフィルムの基材として用いられている。中でも、二軸延伸ポリエステルフィルムは、機械的性質、電気的性質、寸法安定性、耐熱性、透明性、耐薬品性などに優れた性質を有する上に、他の透明プラスティックフィルムに比べて、汎用性が高く、コストメリットに大きな優位性があるため、かかる用途に好適に用いられている。
【０００３】
フラットパネルディスプレイの拡散フィルムやプリズムフィルム、保護フィルムや反射防止フィルム、タッチパネルフィルムといった光学用途や、表示板、銘板、窓貼りフィルムなど、物品の表面に貼られる用途の場合、鋭利な物体との接触や摩擦などによって表面に損傷を受けやすい。このため、二軸延伸ポリエステルフィルムの表面にハードコート層を設け、耐スクラッチ性、耐摩耗性を向上させることが知られている。このハードコート層としては、硬度や耐久性、生産性の点でアクリル系ハードコートが好適に用いられている。ハードコート層との接着性を高めるために、二軸延伸ポリエステルフィルムに易接着層を設けることがしばしばある。こうした光学用易接着層を有する二軸配向ポリエステルフィルムは、フラットパネルディスプレイの大画面化に伴い、透明性はもちろんのこと高品質が要求されるようになり、易接着層に求められる品質も非常に厳しくなってきている。すなわち、易接着層を有する二軸配向ポリエステルフィルムの優れた塗布外観やハードコート層との密着性が良好であることが求められている。このため、基材ポリエステルを改良するため、動的表面張力の周波数１Ｈｚ時、１０Ｈｚ時の表面張力を規定した易接着塗液を用いることで易接着品位を高めようとする試みがなされてきた（例えば、特許文献１参照）。
【０００４】
しかしながら、ＦＰＤでは高品質、高機能が必要となり、易接着塗液の動的表面張力を上記特許文献のように規定するだけでは不十分であり、良好なハードコート層との密着性、塗布外観、および塗布均一性を実現することはできなかった。
【先行技術文献】
【特許文献】
【０００５】
【特許文献１】特開２００６−１９９７３５号公報
【発明の概要】
【発明が解決しようとする課題】
【０００６】
本発明はかかる問題を解決し、ハードコート層などとの密着性、塗布外観、塗布均一性に優れた易接着層を有する二軸配向ポリエステルフィルムの製造方法を提供することを課題とする。
【課題を解決するための手段】
【０００７】
上記の目的を達成するため、本発明は以下の構成を有する。すなわち、本発明の二軸配向ポリエステルフィルムの製造方法は、気泡発生周波数１Ｈｚにおける動的表面張力ＳＴａ［ｍＮ／ｍ］と１０Ｈｚにおける動的表面張力ＳＴｂ［ｍＮ／ｍ］とが下記式を満たす塗液であって、塗液中にアルコール系の溶剤を含有するとともに、該塗液中のアルコール系の溶剤量／固形分量の重量比が０．１０〜０．３０である塗液を、
ポリエステルフィルムの少なくとも一方の表面に塗布し、易接着層を設けることを特徴とするものである。
【０００８】
（１）０［ｍＮ／ｍ］≦ＳＴｂ−ＳＴａ≦５［ｍＮ／ｍ］
（２）３５［ｍＮ／ｍ］≦ＳＴａ≦５３［ｍＮ／ｍ］
（３）３５［ｍＮ／ｍ］≦ＳＴｂ≦５３［ｍＮ／ｍ］
また、基材フィルム（ポリエステルフィルム）が粒子を含有しないことが好ましく、さらには二軸配向ポリエステルフィルムのヘイズ値が２％以下、全光線透過率が８９％以上であって、光学用途として用いられることが好ましい。
【発明の効果】
【０００９】
本発明は上記の構成を採用したことにより、ハードコート層などとの密着性に優れるとともに、塗布外観、塗布均一性に優れた光学用途として好適な二軸配向ポリエステルフィルムを提供できる。
【発明を実施するための形態】
【００１０】
本発明で用いるポリエステルは、延伸に伴う分子配向によって高強度フィルムとなり得るポリエステルであればよく、ポリエチレンテレフタレート、もしくはポリエチレン−２，６−ナフタレートが好ましい。これらはポリエステル共重合体であっても良いが、その繰り返し構造単位のうち、好ましくは８０モル％以上がエチレンテレフタレート、もしくはエチレン−２，６−ナフタレートであることが望ましい。他のポリエステル共重合成分としては、ジエチレングリコール、プロピレングリコール、ネオペンチルグリコール、ポリエチレングリコール、ｐ−キシレングリコール、１，４−シクロヘキサンジメタノールなどのジオール成分、またはアジピン酸、セバシン酸、フタル酸、イソフタル酸、５−ナトリウムスルホイソフタル酸、２，６−ナフタレンジカルボン酸などのジカルボン酸成分、ないしはトリメリット酸、ピロメリット酸などの多官能ジカルボン酸や、ｐ−ヒドロキシエトキシ安息香酸などが挙げられる。また、上記のポリエステルに、該ポリエステルと反応性のないスルホン酸のアルカリ金属塩誘導体、あるいは該ポリエステルに不溶なポリアルキレングリコールや脂肪族ポリエステルなどのうち一種以上を、５％を超えない程度、共重合ないしブレンドしてもよい。
【００１１】
ポリエステルには、コロイダルシリカ、凝集シリカ、アルミナ、炭酸カルシウム、カオリン、フッ素樹脂粒子あるいはシリコン系粒子などの無機ないし有機粒子のうち一種以上を、フィルムの巻き取りを容易にする目的で滑剤として添加してもよいが、フィルムの高透明性を損なわないように添加する粒子の大きさや添加量に十分な注意が必要である。用いられる粒子は平均粒径０．０１〜８μｍが好ましく、またフィルム中の粒子含有量は０．００１重量％〜５重量％が好ましく、より好ましくは無添加である。
【００１２】
二軸配向ポリエステルフィルムは、未延伸ポリエステルフィルムを長手方向に延伸した後、幅方向に延伸する、あるいは、幅方向に延伸した後、長手方向に延伸する逐次二軸延伸方法により、または、フィルムの長手方向、幅方向をほぼ同時に延伸していく同時二軸延伸方法などにより延伸を行うことで得ることができる。
【００１３】
本発明においては、二軸配向ポリエステルフィルムの少なくとも一方の表面には、例えばハードコート層との接着性を高める目的で、易接着層を設けることが重要である。易接着層は二軸配向ポリエステルフィルムの製造工程内、あるいは製造後のいずれでも設けることが可能であるが、後者の場合、工業的に効率が悪く不利であること、また塵埃を巻き込んでハードコート時の欠点になりやすいことから、前者の手法を採ることが好ましい。製造工程内での塗布は、配向結晶化が完了する前の状態であればどの段階で行っても良く、未延伸状態のフィルム、一軸延伸した後のフィルム、低倍率延伸した状態で最終的に再延伸を行う前のフィルムのいずれにも設けることが可能である。
【００１４】
本発明では、フィルムの少なくとも一方の表面に易接着層を設ける際に、気泡発生周波数１Ｈｚにおける動的表面張力ＳＴａと気泡発生周波数１０Ｈｚにおける動的表面張力ＳＴｂがいずれも３５ｍＮ／ｍ以上５３ｍＮ／ｍ以下であって、ＳＴｂ−ＳＴａが０ｍＮ／ｍ以上５ｍＮ／ｍ以下、好ましくは０ｍＮ／ｍ以上３ｍＮ／ｍ以下である塗液をフィルムの表面に塗布することで、塗布ハジキなどの塗布欠点と、それに伴うハードコート層との密着力低下を抑制し、均一な塗膜を得ることを見い出した。ＳＴａ，ＳＴｂが３５ｍＮ／ｍを下回ると、易接着層とハードコート層との密着不良が起こり、５３ｍＮ／ｍを越えると、ポリエステルフィルム上で塗布ハジキが発生し、乾燥後のフィルムの塗布外観が悪化するため好ましくない。ＳＴｂ−ＳＴａが５ｍＮ／ｍを越えると、ポリエステルフィルム上において塗液の濡れ広がり速度にムラが出ることになり、塗布が不均一な状態で乾燥工程に入ることになり、塗布均一性が損なわれる。また、同様の理由で塗工時の気泡によるハジキが発生した際に、濡れ不足を引き起こし、破泡による塗布ハジキ欠点が発生し、それに伴う外観不良を引き起こす。ＳＴｂ−ＳＴａの値が小さければ小さい程、塗液の濡れ広がり速度にムラがなく均一に濡れ広がっていくということであり、より均一な塗布状態になる。
【００１５】
塗液中にアクリル系、ポリエステル系、ウレタン系組成物のいずれか１つもしくは２つ、ないしは３つの組成が含有されていることが好ましく、塗液中にアルコール系の溶剤を含有するとともに、塗液中のアルコール系の溶剤量と、該塗液中の樹脂分＋架橋材分量（固形分量）との重量比（＝アルコール系溶剤量／固形分量）が０．１０〜０．３０である。塗液中のアルコール系の溶剤量／固形分量の比は、好ましくは、０．１２〜０．１７にするのが良い。アルコール系溶剤／固形分量の比が０．１未満だと、ＳＴａ，ＳＴｂが高くなり、その結果塗布欠陥が発生しやすくなるため、好ましくない。アルコール系溶剤／固形分量の比が０．３を越えると、ハードコート層との密着力低下を引き起こすため、好ましくない。
【００１６】
本発明で用いられる塗液は、好ましくは実質的に水を主たる媒体とする水性の塗液であって、そのアルコール系有機溶剤は、例えばイソプロピルアルコール、ブチルセロソルブ、アセチレングリコール、エチルセロソルブ、エタノール、メタノール、ヘキサノールなどを好適に用いることができる。中でもヘキサノール、アセチレングリコールを用いることが、本発明において特に好ましい。ヘキサノール、アセチレングリコールを用いることで、易接着塗液のＳＴａ、ＳＴｂ値の両方を下げることができるため、好適に用いられる。他のアルコール系溶剤を用いると、ＳＴａ値しか下げることができず、逆にＳＴｂ−ＳＴａを大きくしてしまうことがある。
【００１７】
本発明で用いられる塗液中に含有するアクリル系組成物としては、以下に示すようなアクリルモノマーから重合されるものが例示される。すなわち、直鎖状・分岐状・環状のアルキル基を有したアルキルアクリレートやアルキルメタクリレート、ヒドロキシ含有モノマー、エポキシ基含有モノマー、カルボキシ基またはその塩を含有するモノマー、アミド基を含有するモノマー、酸無水物のモノマー、あるいは塩化ビニル、アクリロニトリル、塩化ビニリデン、酢酸ビニルをはじめとするモノマーが挙げられるが、これらに限定されるものではない。また、これらのモノマー成分は、２種以上を用いて共重合することもできる。
【００１８】
また、ポリエステル系組成物としては、以下に示すような多塩基酸成分とポリオール成分とから重縮合されるものが例示される。すなわち多塩基酸成分としては、テレフタル酸、イソフタル酸、無水フタル酸、アジピン酸、セバシン酸、トリメリット酸、ピロメリット酸などが挙げられる。またポリオール成分としては、エチレングリコール、１，４−ブタンジオール、ジエチレングリコール、１，６−ヘキサンジオール、ジメチロールプロパンなどが挙げられるが、これらに限定されるものではない。また、これらのモノマー成分は、２種以上を用いて共重合することもできる。
【００１９】
また、ウレタン系組成物としては、ポリオール、ポリイソシアネート、鎖長延長剤、架橋剤等で構成される。ポリオールの例としては、ポリオキシエチレングリコール、ポリオキシプロピレングリコール、ポリオキシテトラメチレングリコールのようなポリエ−テル、ポリエチレンアジペート、ポリエチレン−ブチレンアジペート、ポリカプロラクトンなどを含むグリコールとジカルボン酸との脱水反応により製造されるポリエステル、カ−ボネート結合を有するポリカ−ボネート、アクリル系ポリオール、ひまし油等がある。ポリイソシアネートの例としては、トリレンジイソシアネート、フェニレンジイソシアネート、４，４’−ジフェニルメタンジイソシアネート、ヘキサメチレンジイソシアネート、キシリレンジイソシアネート、４，４’−ジシクロヘキシルメタンジイソシアネート、イソホロンジイソシアネート等が挙げられる。鎖延長剤あるいは架橋剤の例としては、エチレングリコール、プロピレングリコール、ジエチレングリコール、トリメチロールプロパン、ヒドラジン、エチレンジアミン、ジエチレントリアミン、トリエチレンテトラミン、４，４’−ジアミノジフェニルメタン、４，４’−ジアミノジシクロヘキシルメタン、水が挙げられる。
【００２０】
本発明の二軸配向ポリエステルフィルムにおいては、易接着層に架橋剤が含有されていても良い。用いられる架橋剤は、上記した積層膜を構成する樹脂に存在する官能基、例えば、ヒドロキシル基、カルボキシル基、メチロール基、アミド基などと架橋反応しうるものであれば特に限定されるものではない。
【００２１】
これらを適宜選択することで、上記の動的表面張力を実現することが可能であるが、実現困難な場合は、動的表面張力を低下させるために界面活性剤を添加してもよく、とりわけアセチレンジオール系の界面活性剤を用いるのがよい。また使用目的に応じて無機系粒子、架橋剤、増粘剤、潤滑剤、消泡剤、酸化防止剤、染料、顔料、発泡剤、紫外線吸収剤、帯電防止剤などの各種粒子を添加してもよい。
【００２２】
易接着層の厚みは、１０〜５００ｎｍ、さらには３０〜２００ｎｍが好ましい。易接着層の厚みが１０ｎｍ未満になると、塗布斑が発生しやすく密着性低下などに結び付くので好ましくない。また５００ｎｍを超えると、巻き取り時にブロッキングを起こすので好ましくない。
【００２３】
本発明で用いられる塗液の固形分量については０．５〜２０重量％が好ましく、より好ましくは１〜１０重量％、さらに好ましくは、３〜７重量％であるが、その量に特に限定されない。  こうした易接着層の塗布方法としては、ロールコーター、グラビアコーター、リバースコーター、キスコーター、バーコーター、カーテンコーター、ロッドコーターなどを用いるのが好ましいが、特に限定されない。
【００２４】
本発明のポリエステルフィルムは、例えば以下に示した工程によって製造することが好ましい。まず、これらのポリエステル原料を溶融させ、スリット状のダイを用いてフィルム状に成形した後、表面温度２０〜７０℃のキャスティングドラムに巻き付けて冷却固化させ、未延伸フィルムとする。続いて６０〜１２０℃で長手方向に２．５倍〜３．５倍延伸して、一軸延伸フィルムを得る。その後一軸延伸フィルムをテンター内に導入し、１００〜１４０℃で予熱した後、幅方向に２．５〜４．０倍延伸して二軸延伸フィルムとし、２１５〜２３５℃で熱処理するが、熱処理前にさらに縦ないし横方向、または縦横両方向に再度延伸させて強度を高めることも可能である。なお、必ずしもここで示した製造方法に限定されるものではない。上記のような二段階延伸方式を採らず、例えば同時二軸延伸方式により製造することも可能である。
【００２５】
なお、本発明の二軸配向ポリエステルフィルムの厚みは、一般的な易接着層を有する二軸配向ポリエステルフィルムとして用いられる限りは特に限定されないが、光学用二軸配向ポリエステルフィルムとして用いることを考慮すると、３０〜３５０μｍであることが好ましく、５０〜２５０μｍであることがより好ましい。フィルムの厚みが３０μｍ未満であると、熱的および機械的安定性に不足が生じ、また３５０μｍを超えると、剛性が高すぎて取り扱い性が低下すること、ロール長尺化が物理的に困難になること、そして透明性などに問題が生じやすくなる。
【００２６】
また、本発明の二軸配向ポリエステルフィルムの全光線透過率は８９％以上１００％以下が好ましく、より好ましくは９１％以上１００％以下、更に好ましくは９３％以上１００％以下である。ヘイズは２％以下０％以上が好ましく、より好ましくは１．５％以下０％以上、更に好ましくは０．５％以下０％以上である。全光線透過率が８９％を下回ると、積層フィルムを物品の表面に設置した場合、フラットパネルディスプレイの輝度が低減したり、物品本来の色彩が暗く見えたりする。ヘイズが２％を大幅に越えると、積層フィルムを物品の表面に設置した場合、物品が白っぽく曇って見え、フラットパネルディスプレイの画像や家電など物品本来の外観を損なう可能性が生じるため好ましくない。
【００２７】
上記の全光線透過率、ヘイズ範囲を達成するために、ポリエステルフィルム中の粒子含有量は０．００１重量％〜５重量％が好ましく、より好ましくは無添加にすることである。また、高い光線透過率を達成するためには、そのフィルム表面での光線反射を低減することが重要であり、空気層、易接着層、およびポリエステルフィルムの屈折率差を小さくすることが好ましい。一般的には、ポリエステル樹脂・ウレタン樹脂よりもアクリル樹脂の方が屈折率が小さく、上記の光線透過率を達成するのに好ましい。
【００２８】
以上のようにして作られた本発明の易接着層を有する二軸配向ポリエステルフィルムは、優れた塗布外観、塗布均一性を実現することができ、ハードコート層との優れた密着性、塗布外観をも実現することができる。
【００２９】
続いて、測定法を以下に示す。
【００３０】
（１）動的表面張力
易接着性塗液４０ｍｌを内径２ｃｍのガラス容器に入れ、英弘精機社製動的表面張力計シータｆ１０を用いて２５℃・５０％ＲＨの条件下で、最大泡圧法にて測定を行った。内径０．２ｍｍのキャピラリーを液面から１ｃｍ浸漬させた。次いで、キャピラリーから液中に気泡を発生させた。表面張力は、その気泡にかかる圧力からを求めた。具体的には、気泡発生周波数を１Ｈｚから１０Ｈｚまで連続的に変化させた。各周波数域で泡圧を変化させ、キャピラリーから発生させた気泡が半円となったとき（液面と水平方向の気泡径がキャピラリーの内径と一致したとき（最大泡圧時））の張力を各周波数における動的表面張力とした。
【００３１】
（２）ヘイズ、全光線透過率
スガ試験機（株）製自動直読ヘイズコンピューター「ＨＧＭ−２ＤＰ」を使用し、ＪＩＳ  Ｋ  ７１０５（１９８１）に従って測定した。なお、この測定は、ハードコートなどを積層膜上に設けることなく、積層フィルムのみに対して実施した。
【００３２】
（３）易接着層の塗布欠点評価
一定巻長さのフィルムロール表層よりシート状サンプル（製品幅×５ｍ長）を採取し、暗室において三波長反射光により、長手および幅方向についてフィルム表面を観察する。中心部に異物のない長径０．３ｍｍ以上の塗布抜け部分が存在するか否かを目視観察により個数を確認した。
【００３３】
◎：０個
○：１個〜２個
△：３個〜９個
×：１０個以上。
【００３４】
（４）塗布の均一性
一定巻長さのフィルムロール表層よりシート状サンプル（製品幅×１ｍ長）を採取し、暗室において三波長反射光により、長手および幅方向についてフィルム表面を目視にて観察する。
【００３５】
◎：塗布のムラが全く認められない。
【００３６】
○：うすい塗布のムラが認められる。
【００３７】
△：塗布のムラが一部認められる。
【００３８】
×：全体的に塗布のムラが認められる。
【００３９】
（５）ハードコート密着性評価
二軸配向ポリエステルフィルムの易接着層上にハードコート層を５μｍ積層させた。該ハードコート層積層フィルムのハードコート層に１ｍｍ２のクロスカットを１００個入れ、ニチバン社製セロハンテープをその上に貼り付け、指で強く押し付けた後、９０°方向に剥離し、ハードコートが残存した個数により評価を行った。
【００４０】
◎：１００／１００（残存個数／測定個数）
○：９０／１００以上、１００／１００未満
△：８０／１００以上、９０／１００未満
×：８０／１００未満。
【００４１】
（６）ハードコート総合評価
ハードコートを塗布したときの塗布均一性、塗布欠点、密着性を総合的に評価した。
【００４２】
◎：高品位光学用ハードコートフィルムとして使用可。
【００４３】
○：低品位光学用ハードコートフィルムとして使用可。
【００４４】
△：低品位光学用ハードコートフィルムとしては使用不可であるが、一般工材用ハードコートフィルムとしては使用可。
【００４５】
×：低品位光学用ハードコートフィルム、一般工材用ハードコートフィルムいずれも使用不可。
【実施例】
【００４６】
続いて実施例に基づき、本発明を説明するが、本発明はこれらの実施例に限定されるものではない。
【００４７】
〔実施例１〕
フィラーを含まないポリエチレンテレフタレートを２８０℃で溶融押出し、静電印可された２０℃のキャストドラム上にキャストし無延伸シートとした後、これを１００℃で予熱し、この温度にてロール延伸で長手方向に３．０倍延伸した。この後、フィルムを走行させた状態で、両面にあらかじめ動的表面張力を測定しておいた易接着塗液をメタバー方式により塗布した。
易接着塗液には下記塗液Ａを用いた。
【００４８】
塗液Ａ：以下の成分を有する水溶液
・メチルメタクリレート／エチルアクリレート／アクリル酸／Ｎ−メチロールアクリルアミド＝６３／３５／１／１重量％の共重合組成から成るアクリル樹脂：  ３．００重量％
・メラミン架橋剤：  ０．７５重量％
・シリカ粒子易滑剤：  ０．１５重量％
溶媒
・ヘキサノール（アルコール系溶剤に該当）：  ０．２６重量％
・ブチルセロソルブ（アルコール系溶剤に該当）：  ０．１８重量％
また、残りは全て水である。なお、上記塗液の固形分濃度（樹脂分＋架橋剤分）  ３．７５重量％、アルコール系溶剤含有量  ０．４４重量％。
【００４９】
その後１２０℃で幅方向に３．５倍延伸し、さらに２２０℃で熱処理した。これにより易接着層を有する二軸配向ポリエステルフィルムを得た。このフィルムを一定長さ巻き取ってヘイズ、全光線透過率、塗布欠点評価、塗布の均一性の評価を行った。その後、ハードコート層を設けて易接着層とハードコート層との密着性評価を行ったその結果、塗布欠点０個で塗布ムラもなく、ハードコート密着性の良好で、高品位光学用ハードコートフィルムとして好適なものであった。
【００５０】
〔実施例２〕
易接着塗液に、下記塗液Ｂを用いた。
【００５１】
塗液Ｂ：以下の成分を有する水溶液
・テレフタル酸／イソフタル酸／トリメリット酸／セバシン酸／エチレングリコール／ネオペンチルグリコール／１，４−ブタンジオール＝２８／９／１０／３／１５／１８／１７モル％の共重合組成から成るポリエステル樹脂：  ６．０重量％
・メラミン架橋剤：  ０．３重量％
・シリカ粒子易滑剤：  ０．０６重量％
溶媒
・ブチルセロソルブ：  １．３６重量％
また、残りは全て水である。なお、上記塗液の固形分濃度（樹脂分＋架橋剤分）  ６．３０重量％、アルコール系溶剤量  １．３６重量％。
【００５２】
塗液Ｂを用いた点を除いては、実施例１と同様にして、易接着層を有する二軸配向ポリエステルフィルムを得た。このフィルムを一定長さ巻き取ってヘイズ、全光線透過率、塗布欠点評価、塗布の均一性の評価を行った。その後、ハードコート層を設けて易接着層とハードコート層との密着性評価を行った。その結果、塗布欠点１個で塗布ムラも薄く見えるレベルで、ハードコート密着性も９７／１００で、低品位光学用ハードコートフィルムとして好適なものであった。
【００５３】
〔実施例３〕
易接着塗液に、塗液Ｃを用いた。
【００５４】
塗液Ｃ：以下の成分を有する水溶液
・メチルメタクリレート／エチルアクリレート／アクリル酸／Ｎ−メチロールアクリルアミド＝６３／３５／１／１重量％の共重合組成から成るアクリル樹脂：  ３．２０重量％
・メラミン架橋剤  ０．０８重量％
・シリカ粒子易滑剤：  ０．１６重量％
溶媒
・ヘキサノール：  ０．２７重量％
・ブチルセロソルブ：  ０．０６重量％
また、残りは全て水である。なお、上記塗液の固形分濃度（樹脂分＋架橋剤分）  ３．２８重量％、アルコール系溶剤量  ０．３３重量％。
【００５５】
塗液Ｃを用いた点を除いては、実施例１と同様にして、易接着層を有する二軸配向ポリエステルフィルムを得た。このフィルムを一定長さ巻き取ってヘイズ、全光線透過率、塗布欠点評価、塗布の均一性の評価を行った。その後、ハードコート層を設けて易接着層とハードコート層との密着性評価を行ったその結果、塗布欠点１個で塗布ムラは良好で、ハードコート密着性も９６／１００で、低品位光学用ハードコートフィルムとして好適なものであった。
【００５６】
〔実施例４〕
ポリエチレンテレフタレートに粒径１．５μｍのシリカ粒子を１．５重量％添加する点を除いては、実施例１と同様にして、易接着層を有する二軸配向ポリエステルフィルムを得た。このフィルムを一定長さ巻き取ってヘイズ、全光線透過率、塗布欠点評価、塗布の均一性の評価を行った。その後、ハードコート層を設けて易接着層とハードコート層との密着性評価を行った。その結果、塗布欠点０個で塗布ムラもなく、ハードコート密着性の良好であったが、透明性が満足せず、高品位光学用としては使用できなかったが、低品位光学用ハードコートフィルムとして好適なものであった。
【００５７】
〔実施例５〕
易接着塗液に溶媒が下記と異なること以外は塗液Ａと同じ塗液（塗液Ａ１）を用いた。
溶媒
・ヘキサノール：  ０．２６重量％
・ブチルセロソルブ：  ０．２４重量％
また、残りは全て水である。なお、上記塗液の固形分濃度（樹脂分＋架橋剤分）  ３．７５重量％、アルコール系溶剤量  ０．５重量％。
【００５８】
塗液Ａ１を用いた点を除いては、実施例１と同様にして、易接着層を有する二軸配向ポリエステルフィルムを得た。このフィルムを一定長さ巻き取ってヘイズ、全光線透過率、塗布欠点評価、塗布の均一性の評価を行った。その後、ハードコート層を設けて易接着層とハードコート層との密着性評価を行った。その結果、塗布欠点０個で塗布ムラも薄く見えるレベルで、ハードコート密着性の良好であり、高品位光学用ハードコートフィルムとして好適なものであった。
【００５９】
〔実施例６〕
易接着塗液に溶媒が下記と異なること以外は塗液Ｂと同じ塗液（塗液Ｂ１）を用いた。
溶媒
・ブチルセロソルブ：  １．７５重量％
また、残りは全て水である。なお、上記塗液の固形分濃度（樹脂分＋架橋剤分）  ６．３重量％、アルコール系溶剤量  １．７５重量％。
【００６０】
塗液Ｂ１を用いた点を除いては、実施例１と同様にして、易接着層を有する二軸配向ポリエステルフィルムを得た。このフィルムを一定長さ巻き取ってヘイズ、全光線透過率、塗布欠点評価、塗布の均一性の評価を行った。その後、ハードコート層を設けて易接着層とハードコート層との密着性評価を行った。その結果、塗布欠点２個で塗布ムラは薄く見えるレベルで、ハードコート密着性が８８／１００であり、低品位光学用ハードコートフィルムとして好適なものであった。
【００６１】
〔比較例１〕
易接着塗液に、下記塗液Ｄを用いた。
【００６２】
塗液Ｄ：以下の成分を有する水溶液
・テレフタル酸／イソフタル酸／トリメリット酸／セバシン酸／エチレングリコール／ネオペンチルグリコール／１，４−ブタンジオール＝２８／９／１０／３／１５／１８／１７モル％の共重合組成から成るポリエステル樹脂：  ４．９９重量％
・メラミン架橋剤：  ２．４９重量％
・オキサゾリン架橋剤：  ０．４０重量％
・シリカ粒子易滑剤：  ０．１４重量％
溶媒
・ブチルセロソルブ：  ０．３６重量％
また、残りは全て水である。なお、上記塗液の固形分濃度（樹脂分＋架橋剤分）  ７．８８重量％、アルコール系溶剤量  ０．３６重量％。
【００６３】
塗液Ｄを用いた点を除いては、実施例１と同様にして、易接着層を有する二軸配向ポリエステルフィルムを得た。このフィルムを一定長さ巻き取ってヘイズ、全光線透過率、塗布欠点評価、塗布の均一性の評価を行った。その後、ハードコート層を設けて易接着層とハードコート層との密着性評価を行った。その結果、塗布欠点８個で塗布ムラが一部見えるレベルで、ハードコート密着が９１／１００であり、一般工材用ハードコートフィルムとして好適なものであった。
【００６４】
〔比較例２〕
易接着塗液にブチルセロソルブを用いないこと以外は塗液Ｄと同じ塗液（塗液Ｄ１）を用いた。また、残りは全て水である。なお、上記塗液の固形分濃度（樹脂分＋架橋剤分）  ７．８８重量％、アルコール系溶剤量  ０．００重量％。
【００６５】
塗液Ｄ１を用いた点を除いては、実施例１と同様にして、易接着層を有する二軸配向ポリエステルフィルムを得た。このフィルムを一定長さ巻き取ってヘイズ、全光線透過率、塗布欠点評価、塗布の均一性の評価を行った。その後、ハードコート層を設けて易接着層とハードコート層との密着性評価を行った。その結果、塗布欠点２２個で全面に塗布ムラがあり、ハードコート密着が１２／１００であり、ハードコートフィルムとして使用不可なものであった。
【００６６】
〔比較例３〕
易接着塗液に、下記塗液Ｅを用いた。
【００６７】
塗液Ｅ：以下の成分を有する水溶液
・テレフタル酸／イソフタル酸／トリメリット酸／セバシン酸／エチレングリコール／ネオペンチルグリコール／１，４−ブタンジオール＝２８／９／１０／３／１５／１８／１７モル％の共重合組成から成るポリエステル樹脂：  ４．７５重量％
・メラミン架橋剤：  １．９０重量％
・オキサゾリン架橋剤：  ０．４８重量％
・シリカ粒子易滑剤：  ０．０８重量％
溶媒
・ブチルセロソルブ：  １．０７重量％
また、残りは全て水である。なお、上記塗液の固形分濃度（樹脂分＋架橋剤分）  ７．１３重量％、アルコール系溶剤量  １．０７重量％。
【００６８】
塗液Ｅを用いた点を除いては、実施例１と同様にして、易接着層を有する二軸配向ポリエステルフィルムを得た。このフィルムを一定長さ巻き取ってヘイズ、全光線透過率、塗布欠点評価、塗布の均一性の評価を行った。その後、ハードコート層を設けて易接着層とハードコート層との密着性評価を行った。その結果、塗布欠点２個で塗布ムラが一部見えるレベルで、ハードコート密着が９３／１００であり、一般工材用ハードコートフィルムとして好適なものであった。
【００６９】
〔比較例４〕
易接着塗液に、下記塗液Ｆを用いた。
【００７０】
塗液Ｆ：以下の成分を有する水溶液
・テレフタル酸／イソフタル酸／トリメリット酸／セバシン酸／エチレングリコール／ネオペンチルグリコール／１，４−ブタンジオール＝２８／９／１０／３／１５／１８／１７モル％の共重合組成から成るポリエステル樹脂：  ６．４１重量％
・メラミン架橋剤：  ０．３３重量％
・シリカ粒子易滑剤：  ０．０８重量％
溶媒
・ブチルセロソルブ：  ０．１８重量％
また、残りは全て水である。なお、上記塗液の固形分濃度（樹脂分＋架橋剤分）  ６．７４重量％、アルコール系溶剤量  ０．１８重量％。
【００７１】
塗液Ｆを用いた点を除いては、実施例１と同様にして、易接着層を有する二軸配向ポリエステルフィルムを得た。このフィルムを一定長さ巻き取ってヘイズ、全光線透過率、塗布欠点評価、塗布の均一性の評価を行った。その後、ハードコート層を設けて易接着層とハードコート層との密着性評価を行った。その結果、塗布欠点１９個で全面に塗布ムラがあり、ハードコート密着が２２／１００であり、ハードコートフィルムとして使用不可なものであった。
【００７２】
〔比較例５〕
易接着塗液に溶媒が下記と異なること以外は塗液Ｅと同じ塗液（塗液Ｅ１）を用いた。
溶媒
・ブチルセロソルブ：  ２．２５重量％
また、残りは全て水である。なお、上記塗液の固形分濃度（樹脂分＋架橋剤分）  ７．１３重量％、アルコール系溶剤量  ２．２５重量％。
【００７３】
塗液Ｅ１を用いた点を除いては、実施例１と同様にして、易接着層を有する二軸配向ポリエステルフィルムを得た。このフィルムを一定長さ巻き取ってヘイズ、全光線透過率、塗布欠点評価、塗布の均一性の評価を行った。その後、ハードコート層を設けて易接着層とハードコート層との密着性評価を行った。その結果、塗布欠点２個で塗布ムラが一部見えるレベルで、ハードコート密着が８６／１００であり、一般工材用ハードコートフィルムとして好適なものであった。
【００７４】
【表１】
2010235793.tif 000002
【００７５】
【表２】
2010235793.tif 000003
【産業上の利用可能性】
【００７６】
本発明は、一般的な易接着層を有する二軸配向ポリエステルフィルム全般に応用することができ、特に光学用二軸配向ポリエステルフィルムに応用することが出来るが、その応用範囲がこれに限られるものではない。